(57)【要約】      （修正有）【課題】高い電荷移動度を示し、光電変換効率の高い光電変換素子を提供する。【解決手段】第一電極と第二電極の間に少なくとも一層の有機層が存在し、光を電気エネルギーに変換する光電変換素子であって、前記有機層に下記一般式（１）で表される化合物を含有することを特徴とする光電変換素子。2016100551.tif 000015【選択図】なし【特許請求の範囲】
【請求項１】
第一電極と第二電極の間に少なくとも一層の有機層が存在し、光を電気エネルギーに変換する光電変換素子であって、前記有機層に下記一般式（１）で表される化合物を含有することを特徴とする光電変換素子。
【化１】
2016100551.tif 000013
（Ｒ１〜Ｒ１０はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基（ただし一般式（２）で表される基を除く）、ハロゲン、アミノ基、シリル基および−Ｐ(＝Ｏ)Ｒ１１Ｒ１２および下記一般式（２）で表される基からなる群より選ばれる基である。Ｒ１〜Ｒ１０は隣接する基が互いに結合して環構造を形成していても良い。Ｒ１１およびＲ１２はアリール基またはヘテロアリール基（ただし一般式（２）で表される基を除く）である。ただし、Ｒ１〜Ｒ１０は、そのうちいずれか１〜４個が下記一般式（２）で表される基である；
【化２】
2016100551.tif 000014
Ｒ１３〜Ｒ１７は、それぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基（ただし一般式（２）で表される基を除く）、ハロゲン、アミノ基、シアノ基およびシリル基からなる群より選ばれる基である。Ｒ１３〜Ｒ１７は隣接する基が互いに結合して環構造を形成していても良い。Ｘは酸素原子、硫黄原子および−ＮＲ１８−の中から選ばれる基である。Ｒ１８は水素、アルキル基、シクロアルキル基、複素環基、アルケニル基、シクロアルケニル基、アルキニル基、アリール基、ヘテロアリール基（ただし一般式（２）で表される基を除く）およびアミノ基の中から選ばれる基である。Ｒ１８はＲ１３と結合し環を形成してもよい。）
【請求項２】
一般式（１）のＲ１、Ｒ３、Ｒ６およびＲ８のうち少なくとも１つが一般式（２）で表される請求項１記載の光電変換素子。
【請求項３】
一般式（２）のＸが酸素原子である請求項１または２記載の光電変換素子。
【請求項４】
一般式（１）のＲ１〜Ｒ１０の少なくとも１つがアルキル基またはアリール基である請求項１〜３のいずれかに記載の光電変換素子。
【請求項５】
前記有機層が光電変換層を含み、該光電変換層に前記一般式（１）で表される化合物を含有する請求項１〜４いずれか記載の光電変換素子。
【請求項６】
前記光電変換層が２種類の光電変換素子材料で構成されており、そのうちの１種類が前記一般式（１）で表される化合物である請求項５記載の光電変換素子。
【請求項７】
前記２種類の光電変換素子材料がそれぞれp型半導体材料およびn型半導体材料の誘導体であり、前記一般式（１）で表される化合物がp型半導体材料であることを特徴とする請求項６記載の光電変換素子。
【請求項８】
請求項１〜７のいずれかに記載の光電変換素子を有するイメージセンサ。
【請求項９】
２種類以上の光電変換素子で構成され、そのうちの少なくとも１種類の光電変換素子が請求項１〜７のいずれかに記載の光電変換素子である請求項８記載のイメージセンサ。
【請求項１０】
前記２種類以上の光電変換素子が積層構造を有し、そのうち少なくとも１種類の光電変換素子が請求項１〜７のいずれかに記載の光電変換素子である請求項９記載のイメージセンサ。
【請求項１１】
赤色光、緑色光、青色光を検出する光電変換素子で構成され、前記積層構造のうちの１種類の光電変換素子が、青色光を検出する光電変換素子であることを特徴とする請求項１０記載のイメージセンサ。
【発明の詳細な説明】
【技術分野】
【０００１】
本発明は、 光を電気エネルギーに変換できる光電変換素子に関する。より詳しくは、太陽電池、イメージセンサなどの分野に利用可能な光電変換素子に関するものである。
【背景技術】
【０００２】
光を電気エネルギーに変換できる光電変換素子は太陽電池、イメージセンサなどに利用できる。特に、光電変換素子で入射光より発生した電流をCCDやCMOS回路で読み出すイメージセンサが広く用いられている。
【０００３】
従来、光電変換素子を用いたイメージセンサでは光電変換膜を構成する材料として無機物を利用していた。しかし、無機物は色の選択性（特定波長の吸収）が低いため、カラーフィルターを用いて入射光をそれぞれの色（赤、緑および青）を選択的に透過させ、光電変換膜でそれぞれの光吸収をする必要があった。しかし、カラーフィルターを用いると、きめ細かい対象物を撮影した時に対象物のピッチが撮像素子のピッチと干渉し、本来の画像とは異なる画像（モアレ欠陥）が発生する。それを抑制するために光学レンズなどが必要となるが、カラーフィルターと光学レンズにより光利用効率および開口率が低くなる短所がある。
【０００４】
一方、近年、イメージセンサの高解像度要求が高まってきており、画素の微細化が進んでいる。そのため、画素のサイズはより小さくなるが、小さくなることで各画素の光電変換素子に到達する光量が減少するため、感度の低下が問題になる。
【０００５】
これを解決するために、有機化合物を用いた光電変換素子の研究がなされている。有機化合物は分子構造により入射する光のうち特定波長領域の光を選択的に吸収できることからカラーフィルターが不要となり、更に吸収係数が高いことから、光利用効率を高くすることが可能である。この有機化合物を用いた光電変換素子としては、具体的には両極に挟まれた光電変換膜にｐｎ接合構造やバルクへテロジャンクション構造を導入した素子構成が知られている（例えば、特許文献１〜３参照）。また、暗電流の低下のために、電荷阻止層を挿入した素子構成も知られている（例えば、特許文献４参照）。
【先行技術文献】
【特許文献】
【０００６】
【特許文献１】特開２００９−２９０１９０号公報
【特許文献２】特開２０１１−０７７１９８号公報
【特許文献３】特開２００２−０７６３９１号公報
【特許文献４】特開平５−１２９５７６号公報
【発明の概要】
【発明が解決しようとする課題】
【０００７】
しかしながら、有機化合物を用いた光電変換素子は、特にイメージセンサ用途については、原理的にその優位性は確認できているものの、実用化に向けた技術的な課題が多い。特に電荷移動度の向上が、高い光電変換効率を得る上で大きな課題の一つとなっている。
【０００８】
そこで本発明は、従来技術の問題を解決し、高い電荷移動度を示し、光電変換効率の高い光電変換素子を提供することを目的とする。
【課題を解決するための手段】
【０００９】
本発明は、 第一電極と第二電極の間に少なくとも一層の有機層が存在し、光を電気エネルギーに変換する光電変換素子であって、前記有機層に下記一般式（１）で表される化合物を含有することを特徴とする光電変換素子である。
【００１０】
【化１】
2016100551.tif 000002
【００１１】
（Ｒ１〜Ｒ１０はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基（ただし一般式（２）で表される基を除く）、ハロゲン、アミノ基、シリル基および−Ｐ(＝Ｏ)Ｒ１１Ｒ１２および下記一般式（２）で表される基からなる群より選ばれる基である。Ｒ１〜Ｒ１０は隣接する基が互いに結合して環構造を形成していても良い。Ｒ１１およびＲ１２はアリール基またはヘテロアリール基（ただし一般式（２）で表される基を除く）である。ただし、Ｒ１〜Ｒ１０は、そのうちいずれか１〜４個が下記一般式（２）で表される基である；
【００１２】
【化２】
2016100551.tif 000003
【００１３】
Ｒ１３〜Ｒ１７は、それぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基（ただし一般式（２）で表される基を除く）、ハロゲン、アミノ基、シアノ基およびシリル基からなる群より選ばれる基である。Ｒ１３〜Ｒ１７は隣接する基が互いに結合して環構造を形成していても良い。Ｘは酸素原子、硫黄原子および−ＮＲ１８−の中から選ばれる基である。Ｒ１８は水素、アルキル基、シクロアルキル基、複素環基、アルケニル基、シクロアルケニル基、アルキニル基、アリール基、ヘテロアリール基（ただし一般式（２）で表される基を除く）およびアミノ基の中から選ばれる基である。Ｒ１８はＲ１３と結合し環を形成してもよい。）
【発明の効果】
【００１４】
本発明により、高光電変換効率を有する光電変換素子を提供することができる。
【図面の簡単な説明】
【００１５】
【図１】本発明の光電変換素子の一例を示す模式断面図。
【図２】本発明の光電変換素子の一例を示す模式断面図。
【図３】本発明の光電変換素子の一例を示す模式断面図。
【図４】本発明の光電変換素子の一例を示す模式断面図。
【図５】本発明のイメージセンサにおける光電変換素子の積層構造の一例を示す模式断面図。
【図６】本発明のイメージセンサにおける光電変換素子の積層構造の一例を示す模式断面図。
【発明を実施するための形態】
【００１６】
＜光電変換素子＞
本発明の光電変換素子は、第一電極と第二電極の間に少なくとも一層の有機層が存在し、光を電気エネルギーに変換する光電変換素子であって、前記有機層に後述の一般式（１）で表される化合物を含有するものである。一般式（１）で表される化合物は、可視領域（４００ｎｍ〜７００ｎｍ）における光の吸収係数が高い点で好ましい。
【００１７】
図１〜図４に本発明の光電変換素子の例を示す。図１は、第一電極１０と第二電極２０、およびそれらの間に介在する少なくとも一層の有機層１５を有する光電変換素子の例である。該有機層に、光を電気エネルギーに変換する光電変換層が含まれる。以下、第一電極１０が陰極、第二電極２０が陽極である場合を例に説明する。
【００１８】
また、陰極と陽極の間には、光電変換層１層のみからなる構成の他に、図２ないし４のように電荷阻止層を挿入してもよい。この電荷阻止層とは、電子または正孔をブロックする機能を有する層であり、陰極と光電変換層との間に挿入される場合は電子阻止層１３、陽極と光電変換層との間に挿入される場合は正孔阻止層１７として機能する。光電変換素子はこれらの層のいずれか一種のみを含んでいても良いし、両方含んでいても良い。
【００１９】
さらに、光電変換層が２種以上の光電変換材料から構成される場合、該光電変換層は２種以上の光電変換材料が混合された１層でもよいし、それぞれ１種以上の光電変換材料からなる層が積層された複数層でもよい。さらには、混合層と各々の単独層が混合された構成でも良い。
【００２０】
（一般式（１）で表される化合物）
本発明における一般式（１）で表される化合物について詳細を説明する。
【００２１】
【化３】
2016100551.tif 000004
【００２２】
Ｒ１〜Ｒ１０はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基（ただし一般式（２）で表される基を除く）、ハロゲン、アミノ基、シリル基および−Ｐ(＝Ｏ)Ｒ１１Ｒ１２および下記一般式（２）で表される基からなる群より選ばれる基である。Ｒ１〜Ｒ１０は隣接する基が互いに結合して環構造を形成していても良い。Ｒ１１およびＲ１２はアリール基またはヘテロアリール基（ただし一般式（２）で表される基を除く）である。ただし、Ｒ１〜Ｒ１０は、そのうちいずれか１〜４個が下記一般式（２）で表される基である；
【００２３】
【化４】
2016100551.tif 000005
【００２４】
Ｒ１３〜Ｒ１７は、それぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基（ただし一般式（２）で表される基を除く）、ハロゲン、アミノ基、シアノ基およびシリル基からなる群より選ばれる基である。Ｒ１３〜Ｒ１７は隣接する基が互いに結合して環構造を形成していても良い。Ｘは酸素原子、硫黄原子および−ＮＲ１８−の中から選ばれる基である。Ｒ１８は水素、アルキル基、シクロアルキル基、複素環基、アルケニル基、シクロアルケニル基、アルキニル基、アリール基、ヘテロアリール基（ただし一般式（２）で表される基を除く）およびアミノ基の中から選ばれる基である。Ｒ１８はＲ１３と結合し環を形成してもよい。
【００２５】
これらの置換基のうち、水素は重水素であってもよい。また、アルキル基とは、例えば、メチル基、エチル基、ｎ−プロピル基、イソプロピル基、ｎ−ブチル基、ｓｅｃ−ブチル基、ｔｅｒｔ−ブチル基などの飽和脂肪族炭化水素基を示し、これは置換基を有していても有していなくてもよい。置換されている場合の追加の置換基には特に制限は無く、例えば、アルキル基、アリール基、ヘテロアリール基等を挙げることができ、この点は、以下の記載にも共通する。また、アルキル基の炭素数は特に限定されないが、入手の容易性やコストの点から、通常１以上２０以下、より好ましくは１以上８以下の範囲である。
【００２６】
シクロアルキル基とは、例えば、シクロプロピル、シクロヘキシル、ノルボルニル、アダマンチルなどの飽和脂環式炭化水素基を示し、これは置換基を有していても有していなくてもよい。アルキル基部分の炭素数は特に限定されないが、通常、３以上２０以下の範囲である。
【００２７】
複素環基とは、例えば、ピラン環、ピペリジン環、環状アミドなどの炭素以外の原子を環内に有する脂肪族環を示し、これは置換基を有していても有していなくてもよい。複素環基の炭素数は特に限定されないが、通常、２以上２０以下の範囲である。
【００２８】
アルケニル基とは、例えば、ビニル基、アリル基、ブタジエニル基などの二重結合を含む不飽和脂肪族炭化水素基を示し、これは置換基を有していても有していなくてもよい。アルケニル基の炭素数は特に限定されないが、通常、２以上２０以下の範囲である。
【００２９】
シクロアルケニル基とは、例えば、シクロペンテニル基、シクロペンタジエニル基、シクロヘキセニル基などの二重結合を含む不飽和脂環式炭化水素基を示し、これは置換基を有していても有していなくてもよい。シクロアルケニル基の炭素数は特に限定されないが、通常、２以上２０以下の範囲である。
【００３０】
アルキニル基とは、例えば、エチニル基などの三重結合を含む不飽和脂肪族炭化水素基を示し、これは置換基を有していても有していなくてもよい。アルキニル基の炭素数は特に限定されないが、通常、２以上２０以下の範囲である。
【００３１】
アルコキシ基とは、例えば、メトキシ基、エトキシ基、プロポキシ基などのエーテル結合を介して脂肪族炭化水素基が結合した官能基を示し、この脂肪族炭化水素基は置換基を有していても有していなくてもよい。アルコキシ基の炭素数は特に限定されないが、通常、１以上２０以下の範囲である。
【００３２】
アルキルチオ基とは、アルコキシ基のエーテル結合の酸素原子が硫黄原子に置換されたものである。アルキルチオ基の炭化水素基は置換基を有していても有していなくてもよい。アルキルチオ基の炭素数は特に限定されないが、通常、１以上２０以下の範囲である。
【００３３】
アリールエーテル基とは、例えば、フェノキシ基など、エーテル結合を介した芳香族炭化水素基が結合した官能基を示し、芳香族炭化水素基は置換基を有していても有していなくてもよい。アリールエーテル基の炭素数は特に限定されないが、通常、６以上４０以下の範囲である。
【００３４】
アリールチオエーテル基とは、アリールエーテル基のエーテル結合の酸素原子が硫黄原子に置換されたものである。アリールエーテル基における芳香族炭化水素基は置換基を有していても有していなくてもよい。アリールエーテル基の炭素数は特に限定されないが、通常、６以上４０以下の範囲である。
【００３５】
アリール基とは、例えば、フェニル基、ナフチル基、ビフェニル基、フルオレニル基、フェナントリル基、トリフェニレニル基、ターフェニル基などの芳香族炭化水素基を示す。アリール基は、置換基を有していても有していなくてもよい。アリール基の炭素数は特に限定されないが、通常、６以上４０以下の範囲である。
【００３６】
ヘテロアリール基とは、フラニル基、チオフェニル基、ピリジル基、キノリニル基、ピラジニル基、ピリミニジニル基、トリアジニル基、ナフチリジル基、ベンゾフラニル基、ベンゾチオフェニル基、インドリル基などの炭素以外の原子を一個または複数個環内に有する環状芳香族基を示し、これは無置換でも置換されていてもかまわない。ただし、Ｒ１〜Ｒ１０における「ヘテロアリール基」には、一般式（２）で表される基は含まないものとする。ヘテロアリール基の炭素数は特に限定されないが、通常、２以上３０以下の範囲である。
【００３７】
ハロゲンとは、フッ素、塩素、臭素、ヨウ素を示す。
【００３８】
アミノ基は置換基を有していても有していなくてもよく、置換基としては例えばアリール基、ヘテロアリール基などが挙げられ、これらの置換基はさらに置換されていてもよい。
【００３９】
シリル基とは、例えば、トリメチルシリル基などのケイ素原子への結合を有する官能基を示し、これは置換基を有していても有していなくてもよい。シリル基の炭素数は特に限定されないが、通常、３以上２０以下の範囲である。また、ケイ素数は、通常、１以上６以下の範囲である。
【００４０】
−Ｐ（＝Ｏ）Ｒ１１Ｒ１２は置換基を有していても有していなくてもよく、置換基としては例えばアリール基、ヘテロアリール基などが挙げられ、これらの置換基はさらに置換されていてもよい。
【００４１】
また、Ｒ１〜Ｒ１０は任意の隣接する基（例えば一般式（１）のＲ１とＲ２）が互いに結合して、共役または非共役の縮合環を形成していてもよい。縮合環の構成元素としては、炭素以外にも窒素、酸素、硫黄、リンおよびケイ素から選ばれる元素を含んでいてもよい。また、縮合環がさらに別の環と縮合してもよい。
【００４２】
Ｒ１〜Ｒ１０の中で、いずれか１〜４個は上記一般式（２）で表される基である。より好ましくは、Ｒ１〜Ｒ１０の中でいずれか２〜４個が上記一般式（２）で表される基であることであり、さらに好ましくは、Ｒ１〜Ｒ１０の中でいずれか２〜３個が上記一般式（２）で表される基であることであり、特に好ましくは、Ｒ１〜Ｒ１０の中でいずれか２個が上記一般式（２）で表される基であることである。
【００４３】
一般式（２）で表される基は電子供与性であるベンゾフラン骨格（Ｘが酸素原子の場合）、ベンゾチオフェン骨格（Ｘが硫黄原子の場合）またはインドール骨格（Ｘが−ＮＲ１８−の場合）から選ばれた構造を有する基である。ピレン誘導体において一般式（２）で表される基の数を増やすほど、当該ピレン誘導体の吸収スペクトルが長波長化する。したがって、一般式（２）で表される基の数を調整することによって、一般式（１）で表される化合物の極大吸収波長を任意に選択することが可能となる。さらに、一般式（１）で表される化合物は分子内に電子供与性である一般式（２）で表される基を含むことにより、高い正孔輸送性を有する。そのため、光電変換層で発生した正孔を電極側へ効率良く運ぶことができ、高い光電変換効率を得られる。
【００４４】
一般式（２）で表される基が一般式（１）で表される化合物において複数含まれる場合、それぞれの基は同一であっても異なっていてもよい。
【００４５】
一般式（２）で表される基はＲ１〜Ｒ１０のうちどの位置に配置されてもよいが、合成の容易さから、Ｒ１、Ｒ３、Ｒ６およびＲ８のうちの少なくとも一つの位置に配置されることが好ましい。一般式（２）で表される基が２個以上ある場合、少なくともＲ１およびＲ６が一般式（２）で表される基であると、より好ましい。
【００４６】
一般式（２）において、Ｘが酸素原子の場合、硫黄原子および−ＮＲ１８−に比べて、より高い光電変換効率が得られるので特に好ましい。
【００４７】
また、Ｒ１〜Ｒ１０の少なくとも１つがアルキル基またはアリール基であると、一般式（１）で表される化合物同士の相互作用が抑制され、吸収スペクトルの幅が狭くなり、吸収波長の選択性がよくなるため好ましい。また、分子の凝集を防ぐことができるため、経時的に安定に高い光電変換効率が得られる点からも好ましい。特に可視領域における光の吸収係数がより高くなる点からＲ１〜Ｒ１０の少なくとも１つがアリール基であることがより好ましい。
【００４８】
さらに、アルキル基、アリール基の位置を、Ｒ１、Ｒ３、Ｒ６、Ｒ８へ配置すると、前述の通り経時的に安定に高い光電変換効率が得られることに加え、電子雲の広がりが良好になるため、電荷輸送性が向上する点でより好ましい。
【００４９】
中でも、一般式（２）で表される基が２個以上であり、少なくともＲ１およびＲ６が一般式（２）で表される基である場合、Ｒ３およびＲ８の少なくとも１つがアリール基あるとより好ましい。分子の凝集を防ぐことができるため、経時的に安定に高い光電変換効率が得られるからである。また、合成プロセスが容易になり、コストダウンが可能となるという利点もあるからである。
【００５０】
また、Ｒ１〜Ｒ１０のうち残りの基は、水素、シクロアルキル基、複素環基、アルケニル基、シクロアルケニル基、アルキニル基、アルコキシ基、アルキルチオ基、アリールエーテル基、アリールチオエーテル基、ヘテロアリール基、ハロゲン、アミノ基、シリル基および−Ｐ（＝Ｏ）Ｒ１１Ｒ１２の中から、いずれの基を選択しても良い。真空蒸着が容易になるという観点から、一般式（１）で表される化合物の分子量が３００〜７００になるように置換基が適宜組み合わされることか好ましい。これらの基の中でも吸収スペクトルにおいて狭い半値幅を得やすい点で水素が好ましい。
【００５１】
一般式（１）で表される化合物の一例を以下に示す。
【００５２】
【化５】
2016100551.tif 000006
【００５３】
【化６】
2016100551.tif 000007
【００５４】
【化７】
2016100551.tif 000008
【００５５】
【化８】
2016100551.tif 000009
【００５６】
一般式（１）で表される化合物は、可視領域での高い光吸収係数と高い正孔輸送性を有することから、有機層の中でも特に光電変換層に用いられることが好ましい。さらに、光電変換層が２種類の光電変換素子材料で構成されており、そのうちの１種類が前記一般式（１）で表される化合物であることが好ましい。さらに、光電変換層がｐ型半導体材料およびｎ型半導体材料の２種類の光電変換材料から構成される場合、一般式（１）で表される化合物はｐ型半導体材料として用いられることが好ましい。一般式（１）で表される化合物は分子内に電子供与性である一般式（２）で表される基を含むことから、電子よりも正孔を輸送しやすい性質を持っているためである。
【００５７】
なお、光電変換層のみに一般式（１）で表される化合物を含む構成には限られず、例えば電子阻止層の正孔輸送性を向上させたりキャリア発生数を増やしたりするために、電子阻止層に一般式（１）で表される化合物を含む構成にしても良いし、素子全体の光吸収性を向上させる目的で電子阻止層や正孔阻止層に一般式（１）で表される化合物を含む構成にしても良い。
【００５８】
ここでいうｎ型半導体材料とは、電子受容性があって電子を受け取りやすい性質（電子親和力が大きい）を有する電子輸送性の半導体材料を示す。ｐ型半導体材料とは、電子供与性があって電子を放出しやすい性質（イオン化ポテンシャルが小さい）を有する正孔輸送性の半導体材料を示す。光電変換層がｐ型半導体材料とｎ型半導体材料から構成される場合、入射光により光電変換層で生成された励起子が基底状態に戻っていく前に効率よく正孔と電子に分離させることができる。分離された正孔と電子はそれぞれｐ型半導体材料およびｎ型半導体材料を通って陰極と陽極に流れていくことで高い光電変換効率を得ることができる。
【００５９】
また、一般式（１）で表される化合物は、電荷輸送性の高いピレン骨格を有しているため、効率良く電荷を運ぶことができる。一般式（１）で表される化合物の電荷移動度は、１×１０−９ｃｍ２／Ｖｓ以上であることが好ましく、より好ましくは１×１０−８ｃｍ２／Ｖｓ以上、さらに好ましくは１×１０−７ｃｍ２／Ｖｓ以上である。この電荷輸送性の高いピレン骨格と、一般式（２）で表される置換基を導入することにより正孔輸送に適した小さいＨＯＭＯ準位になることの相乗効果で、優れた正孔輸送能を発現することができ、高い光電変換効率を得ることができる。
【００６０】
本明細書における電荷移動度とは、空間電荷制限電流法（ＳＣＬＣ法）により測定された移動度であり、参考文献としては、Ａｄｖ．Ｆｕｎｃｔ．Ｍａｔｅｒ，Ｖｏｌ．１６（２００６）の７０１頁などが挙げられる。
【００６１】
次に、光電変換素子を構成する電極や有機層について説明する。
【００６２】
（陽極および陰極）
本発明の光電変換素子において、陰極と陽極は素子の中で作られた電子及び正孔を流し、十分に電流を流せるための役割を有するものであり、光を入らせるために少なくとも一方は透明または半透明であることが望ましい。通常、基板上に形成される陰極を透明電極とする。
【００６３】
陰極は、正孔を光電変換層から効率よく抽出できる材料、かつ光を入らせるために透明であればよい。材料としては酸化錫、酸化インジウム、酸化錫インジウム（ＩＴＯ）などの導電性金属酸化物、あるいは金、銀、クロムなどの金属、ヨウ化銅、硫化銅などの無機導電性物質、ポリチオフェン、ポリピロール、ポリアニリンなどの導電性ポリマーなどが好ましく、ＩＴＯガラスやネサガラスを用いることが特に好ましい。透明電極の抵抗は素子で作られた電流を十分流せればよく、素子の光電変換効率の観点からは低抵抗であることが好ましい。例えば３００Ω／□以下のＩＴＯ基板であれば素子電極として機能するので、低抵抗品を使用することが特に好ましい。ＩＴＯの厚みは抵抗値に合わせて任意に選ぶ事ができるが、通常５０〜３００ｎｍの間で用いられることが多い。また、ガラス基板はソーダライムガラス、無アルカリガラスなどが用いられ、また厚みも機械的強度を保つのに十分な厚みがあればよいので、０．５ｍｍ以上あれば十分である。ガラスの材質は、ガラスからの溶出イオンが少ない方がよいので無アルカリガラスが好ましく、またＳｉＯ２などのバリアコートを施したソーダライムガラスも使用できる。さらに、陰極が安定に機能するのであれば、基板はガラスである必要はなく、例えばプラスチック基板上に陽極を形成しても良い。ＩＴＯ膜形成方法は、電子線ビーム法、スパッタリング法、化学反応法など特に制限を受けるものではない。
【００６４】
陽極は、電子を光電変換層から効率良く抽出できる物質が好ましく、白金、金、銀、銅、鉄、錫、亜鉛、アルミニウム、インジウム、クロム、リチウム、ナトリウム、カリウム、カルシウム、マグネシウム、セシウム、ストロンチウムなどがあげられる。電子抽出効率をあげて素子特性を向上させるためにはリチウム、ナトリウム、カリウム、カルシウム、マグネシウム、セシウムまたはこれら低仕事関数金属を含む合金が有効である。しかし、これらの低仕事関数金属は、一般に大気中で不安定であることが多く、例えば、正孔阻止層に微量のリチウムやマグネシウム、セシウム（真空蒸着の膜厚計表示で１ｎｍ以下）をドーピングして安定性の高い電極を使用する方法が好ましい例として挙げることができる。またフッ化リチウムのような無機塩の使用も可能である。更に電極保護のために白金、金、銀、銅、鉄、錫、アルミニウム、インジウムなどの金属、またはこれら金属を用いた合金、そしてシリカ、チタニア、窒化ケイ素などの無機物、ポリビニルアルコール、塩化ビニル、炭化水素系高分子などを積層することが好ましい。これらの電極の作製法も抵抗加熱、電子線ビーム、スパッタリング、イオンプレーティング、コーティングなど導通を取ることができる方法がよい。
【００６５】
なお、イメージセンサとして使用する場合においては、陽極に対し陰極が負の電位になるように外部から電界を印加すると、光電変換層において発生した電子が陽極側に、正孔が陰極側に導かれやすくなるので、光電変換効率を向上させる効果が生じる。この場合、印加電圧としては１０５Ｖ／ｍ以上１０９Ｖ／ｍ以下であることが好ましい。印加電圧が１０５Ｖ／ｍより小さいと、発生した電荷を効率良く電極へ運べなくなるので光電変換効率が低下し、１０９Ｖ／ｍより大きいと、暗電流が多くなるためにＳ／Ｎ比が低下したり、電流リークが発生する確率が高くなる。また、陽極と陰極の間に電界を印加しなくても、陽極と陰極を繋いで閉回路にした時に内蔵電界によって光電変換素子に電荷が流れるので、光起電力性素子として使用することも可能である。
【００６６】
（光電変換層）
光電変換層とは入射光を吸収して電荷を発生する光電変換が生じる層である。これは単独の光電変換材料で構成されても良いが、ｐ型半導体材料とｎ型半導体材料とで構成されることが好ましい。この際、ｐ型半導体材料とｎ型半導体材料はそれぞれ単独でも複数でもよい。光電変換層では光電変換材料が光を吸収し、励起子を形成した後、電子と正孔がそれぞれｎ型半導体材料とｐ型半導体材料により、分離される。このように分離された電子と正孔はそれぞれ伝導準位と価電子準位を通して両極まで流され、電気エネルギーを発生させる。
【００６７】
光電変換層を構成する光電変換材料は上述の一般式（１）で表される化合物のほか、以前から光電変換材料として知られていた材料を併用しても良い。また、上述の一般式（１）で表される化合物が光電変換層以外の有機層に用いられる場合は、以前から光電変換材料として知られていた材料を単独もしくは混合物として用いることができる。光電変換材料の光吸収波長領域によって、光電変換層の吸収波長が決められるため、用いようとする色に対応する光吸収特性の材料を用いることが好ましい。例えば、青色の光電変換素子では４００ｎｍ〜５００ｎｍで光を吸収する材料で光電変換層を構成する。また、光電変換層を２種以上の材料で構成する場合、ｐ型半導体材料とｎ型半導体材料が含まれると、光電変換層で発生したキャリアのうち、正孔はｐ型半導体材料を流れやすくなり、電子はｎ型半導体材料を流れやすくなるために、正孔と電子を効率良く分離することができる。そのため、高い光電変換効率を得るためには、ｐ型半導体材料とｎ型半導体材料のそれぞれのエネルギー準位が異なる材料で光電変換層が構成され、さらに光電変換層で発生した正孔と電子が電極側に移動できるように電荷輸送性の高い材料で光電変換層を構成する。
【００６８】
ｐ型半導体材料はイオン化ポテンシャルが比較的に小さく、電子供与性があって正孔輸送性化合物であれば、どの有機化合物でも良い。ｐ型有機半導体材料の例としてはナフタレン、アントラセン、フェナンスレン、ピレン、クリセン、ナフタセン、トリフェニレン、ペリレン、フルオランテン、フルオレン、インデンなどの 縮合多環芳香族誘導体を有する化合物やその誘導体、シクロペンタジエン誘導体、フラン誘導体、チオフェン誘導体、ピロール誘導体、ベンゾフラン誘導体、ベンゾチオフェン誘導体、インドール誘導体、ピラゾリン誘導体、ジベンゾフラン誘導体、ジベンゾチオフェン誘導体、カルバゾール誘導体、インドロカルバゾール誘導体、Ｎ，Ｎ’−ジナフチル−Ｎ，Ｎ’−ジフェニル−４，４’−ジフェニル−１，１’−ジアミンなどの芳香族アミン誘導体、スチリルアミン誘導体、ベンジジン誘導体、ポルフィリン誘導体、フタロシアニン誘導体、 キナクリドン誘導体などを挙げられる。特に縮合多環芳香族誘導体を有する化合物や、キナクリドン誘導体は正孔輸送性に優れているので好ましい材料である。
【００６９】
ポリマー系では、ポリフェニレンビニレン誘導体、ポリパラフェニレン誘導体、ポリフルオレン誘導体、ポリビニルカルバゾール誘導体、ポリチオフェン誘導体を挙げられるが特にこれらに限定されるものではない。
【００７０】
ｎ型半導体材料は電子親和力が高く、電子輸送性の化合物であれば、どの材料でもよい。ｎ型半導体材料の例としてはナフタレン、アントラセンなどの縮合多環芳香族誘導体、４，４’−ビス（ジフェニルエテニル）ビフェニルに代表されるスチリル系芳香環誘導体、テトラフェニルブタジエン誘導体、クマリン誘導体、オキサジアゾール誘導体、ピロロピリジン誘導体、ペリノン誘導体、ピロロピロール誘導体、チアジアゾロピリジン誘導体、芳香族アセチレン誘導体、アルダジン誘導体、ピロメテン誘導体、ジケトピロロ［３，４−ｃ］ピロール誘導体、イミダゾール、チアゾール、チアジアゾール、オキサゾール、オキサジアゾール、トリアゾールなどのアゾール誘導体およびその金属錯体、アントラキノンやジフェノキノンなどのキノン誘導体、リンオキサイド誘導体、トリス（８−キノリノラート）アルミニウム（III）などのキノリノール錯体、ベンゾキノリノール錯体、ヒドロキシアゾール錯体、アゾメチン錯体、トロポロン金属錯体およびフラボノール金属錯体などの各種金属錯体を挙げられる。
【００７１】
また分子内にニトロ基、シアノ基、ハロゲンまたはトリフルオロメチル基を有する有機化合物や、キノン系化合物、マレイン酸無水物、フタル酸無水物などの酸無水物系化合物、Ｃ６０、ＰＣＢＭなどのフラーレンおよびフラーレン誘導体、なども挙げられる。
【００７２】
また炭素、水素、窒素、酸素、ケイ素、リンの中から選ばれる元素で構成され、電子受容性窒素を含むヘテロアリール環構造を有する化合物もあげられる。ここで言う電子受容性窒素とは、隣接原子との間に多重結合を形成している窒素原子を表す。窒素原子が高い電子陰性度を有することから、該多重結合は電子受容的な性質を有する。それゆえ、電子受容性窒素を含む芳香族複素環は、高い電子親和性を有し、n型半導体材料として好ましい。
【００７３】
電子受容性窒素を含むヘテロアリール環としては、例えば、ピリジン環、ピラジン環、ピリミジン環、キノリン環、キノキサリン環、ナフチリジン環、ピリミドピリミジン環、ベンゾキノリン環、フェナントロリン環、イミダゾール環、オキサゾール環、オキサジアゾール環、トリアゾール環、チアゾール環、チアジアゾール環、ベンゾオキサゾール環、ベンゾチアゾール環、ベンズイミダゾール環、フェナンスロイミダゾール環などが挙げられる。
【００７４】
これらのヘテロアリール環構造を有する化合物としては、例えば、ベンズイミダゾール誘導体、ベンズオキサゾール誘導体、ベンズチアゾール誘導体、オキサジアゾール誘導体、チアジアゾール誘導体、トリアゾール誘導体、ピラジン誘導体、フェナントロリン誘導体、キノキサリン誘導体、キノリン誘導体、ベンゾキノリン誘導体、ビピリジンやターピリジンなどのオリゴピリジン誘導体、キノキサリン誘導体およびナフチリジン誘導体などが好ましい化合物として挙げられる。中でも、トリス（Ｎ−フェニルベンズイミダゾール−２−イル）ベンゼンなどのイミダゾール誘導体、１，３−ビス［（４−ｔｅｒｔ−ブチルフェニル）１，３，４−オキサジアゾリル］フェニレンなどのオキサジアゾール誘導体、Ｎ−ナフチル−２，５−ジフェニル−１，３，４−トリアゾールなどのトリアゾール誘導体、バソクプロインや１，３−ビス（１，１０−フェナントロリン−９−イル）ベンゼンなどのフェナントロリン誘導体、２，２’−ビス（ベンゾ［ｈ］キノリン−２−イル）−９，９’−スピロビフルオレンなどのベンゾキノリン誘導体、２，５−ビス（６’−（２’，２”−ビピリジル））−１，１−ジメチル−３，４−ジフェニルシロールなどのビピリジン誘導体、１，３−ビス（４’−（２，２’：６’２”−ターピリジニル））ベンゼンなどのターピリジン誘導体、ビス（１−ナフチル）−４−（１，８−ナフチリジン−２−イル）フェニルホスフィンオキサイドなどのナフチリジン誘導体が、電子輸送能の観点から好ましく用いられる。
【００７５】
好ましいn型半導体材料としては、上述の材料群が使用できるが特に限定されるものではないが、光利用効率を向上させるためには材料の吸収係数は大きい程好ましい。吸収係数の値としては、５×１０４ｃｍ−１以上であることが好ましく、より好ましくは８×１０４ｃｍ−１以上、さらに好ましくは１×１０５ｃｍ−１以上である。
【００７６】
このような光吸収性が良好な材料としては、顔料系の材料が好適に挙げられる。具体的には、メロシアニン、クマリン、ナイルレッド、ローダミン、オキサジン、アクリジン、スクアリウム、ジケトピロロピロール、ピロメテン、ペリレン、チオフェン、フタロシアニンなどの誘導体が挙げられる。
【００７７】
さらに、本発明の光電変換素子をイメージセンサ用途として用いる場合には、可視光領域に単一ピークの吸収を持つ材料が好適に用いられる。そのような吸収を持つ材料において、１×１０５ｃｍ−１以上の大きな吸収係数を持つ材料としては具体的にはチオフェン誘導体などが挙げられ、例えば化合物Ａ−１が挙げられる。
【００７８】
【化９】
2016100551.tif 000010
【００７９】
（電荷阻止層）
電荷阻止層とは、光電変換層で光電変換された電子および正孔を効率よくかつ安定に電極から取り出すために用いられる層であり、電子を阻止する電子阻止層と正孔を阻止する正孔阻止層とが挙げられる。これらは無機物から構成されても良いし、有機化合物から構成されても良い。さらに、無機物と有機化合物の混合層からなってもよい。
【００８０】
正孔阻止層とは、光電変換層で生成された正孔が陽極側に流れ、電子と再結合するのを阻止するための層であり、各層を構成する材料の種類によっては、この層を挿入することにより正孔と電子の再結合が抑制され、光電変換効率が向上する。したがって、正孔阻止性材料は光電変換材料よりもＨＯＭＯレベルがエネルギー的に低いものがよい。光電変換層からの正孔の移動を効率よく阻止できる化合物が好ましく、具体的には８−ヒドロキシキノリンアルミニウムに代表されるキノリノール誘導体金属錯体、トロポロン金属錯体、フラボノール金属錯体、ペリレン誘導体、ペリノン誘導体、ナフタレン誘導体、クマリン誘導体、オキサジアゾール誘導体、アルダジン誘導体、ビススチリル誘導体、ピラジン誘導体、ビピリジン、ターピリジンなどのオリゴピリジン誘導体、フェナントロリン誘導体、キノリン誘導体、芳香族リンオキサイド化合物などがある。これらの正孔阻止材料は単独でも用いられるが、異なる正孔阻止材料と積層または混合して使用しても構わない。
【００８１】
電子阻止層とは、光電変換層で生成された電子が陰極側に流れ、正孔と再結合するのを阻止するための層であり、各層を構成する材料の種類によっては、この層を挿入することにより正孔と電子の再結合が抑制され、光電変換効率が向上する。したがって、電子阻止性材料は光電変換材料よりもＬＵＭＯレベルがエネルギー的に高いものがよい。光電変換層からの電子の移動を効率よく阻止できる化合物が好ましく、具体的にはＮ，Ｎ’−ジフェニル−Ｎ，Ｎ’−ビス（３−メチルフェニル）−４，４’−ジフェニル−１，１’−ジアミン、Ｎ，Ｎ’−ビス（１−ナフチル）−Ｎ，Ｎ’−ジフェニル−４，４’−ジフェニル−１，１’−ジアミンなどのトリフェニルアミン類、ビス（Ｎ−アリルカルバゾール）またはビス（Ｎ−アルキルカルバゾール）類、ピラゾリン誘導体、スチルベン系化合物、ジスチリル誘導体、ヒドラゾン系化合物、オキサジアゾール誘導体やフタロシアニン誘導体、ポルフィリン誘導体に代表される複素環化合物、ポリマー系では前記単量体を側鎖に有するポリカーボネートやスチレン誘導体、ポリビニルカルバゾール、ポリシランなどが挙げられるが、素子作製に必要な薄膜を形成し、光電変換層から正孔を抽出できて、さらに正孔を輸送できる化合物であれば良い。これらの電子阻止材料は単独でも用いられるが、異なる電子阻止材料と積層または混合して使用しても構わない。
【００８２】
以上の正孔阻止層、電子阻止層は単独または二種類以上の材料を積層、混合するか、高分子結着剤としてポリ塩化ビニル、ポリカーボネート、ポリスチレン、ポリ（Ｎ−ビニルカルバゾール）、ポリメチルメタクリレート、ポリブチルメタクリレート、ポリエステル、ポリスルフォン、ポリフェニレンオキサイド、ポリブタジエン、炭化水素樹脂、ケトン樹脂、フェノキシ樹脂、ポリサルフォン、ポリアミド、エチルセルロース、酢酸ビニル、ＡＢＳ樹脂、ポリウレタン樹脂などの溶剤可溶性樹脂や、フェノール樹脂、キシレン樹脂、石油樹脂、ユリア樹脂、メラミン樹脂、不飽和ポリエステル樹脂、アルキド樹脂、エポキシ樹脂、シリコーン樹脂などの硬化性樹脂などに分散させて用いることも可能である。
【００８３】
有機層の形成方法は、抵抗加熱蒸着、電子ビーム蒸着、スパッタリング、分子積層法、コーティング法など特に限定されるものではないが、通常は、抵抗加熱蒸着、電子ビーム蒸着が特性面で好ましい。層の厚みは、有機物質の抵抗値にも影響されるが、１〜１０００ｎｍの間から選ばれる。
【００８４】
＜イメージセンサ＞
本発明の光電変換素子はイメージセンサに好適に利用できる。イメージセンサは光学的な映像を電気的な信号に変換する半導体素子である。一般的にイメージセンサは光を電気エネルギーに変換する前述の光電変換素子と電気エネルギーを電気信号に読み出す回路で構成される。イメージセンサの用途によって、複数の光電変換素子を一次元直線または二次元平面に配列することができる。また、モノカラーのイメージセンサの場合は１種の光電変換素子で構成されてもよいが、カラーイメージセンサの場合は、２種以上の光電変換素子で構成され、例えば赤色光を検出する光電変換素子、緑色光を検出する光電変換素子、および青色光を検出する光電変換素子で構成される。各色の光電変換素子は積層構造を有する、すなわち一つの画素に積層されていてもよいし、横に並んでマトリクス構造で構成されてもよい。
【００８５】
なお、光電変換素子が一つの画素に積層された構造の場合は、図５に示すように、緑色光を検出する光電変換素子３２、青色光を検出する光電変換素子３３、赤色光を検出する光電変換素子３１を順次積層した３層構造でも良く、図６に示すように緑色光を検出する光電変換素子３２を上層に全面配置し、赤色光を検出する光電変換素子３１、青色光を検出する光電変換素子３３をマトリクス構造で形成された２層構造でも良い。この構造は、緑色光を検出する光電変換素子が入射光に対して最も近い層に配置されているものである。各色の積層の順序はこれに限らず、図５とは異なっていても良いが、最上層の光電変換素子が特定色を吸収し、かつ特定色以外の長波長光および短波長光を透過させる色フィルタとしての機能を有する観点から、緑色の光電変換素子を最上層に配置する構成が好ましい。また、短波長の検出しやすさの観点で、青色の光電変換素子を最上層に配置する構成をとっても良い。
【００８６】
またマトリクス構造の場合は、ベイヤー配列、ハニカム配列、ストライプ状配列、デルタ配列などの配列から選択することができる。また、緑色光を検出する光電変換素子に有機光電変換材料を使用し、赤色光を検出する光電変換素子および青色光を検出する光電変換素子については、従来用いられている無機系の光電変換材料や有機光電変換材料から適宜組み合わせて用いてもよい。
【００８７】
本発明のイメージセンサは、２種類以上の光電変換素子で構成され、そのうちの少なくとも１種類の光電変換素子が前述の光電変換素子であることが好ましい。また、その２種類以上の光電変換素子が積層構造を有していることが好ましい。特に、一般式（１）で表される化合物は、特に青色光を選択的に検出する能力に優れているので、青色光を検出する光電変換素子に使用することが好ましい。したがって、一般式（１）で表される化合物が含まれるイメージセンサは、赤色光、緑色光、青色光を検出する光電変換素子で構成され、前記積層構造のうちの１種類の光電変換素子が、青色光を検出する光電変換素子であることが好ましい。
【実施例】
【００８８】
以下、実施例をあげて本発明を説明するが、本発明はこれらの例によって限定されるものではない。なお、下記の各実施例にある化合物の番号は前記に記載した化合物の番号を指すものである。また構造分析に関する評価方法を下記に示す。
【００８９】
１Ｈ−ＮＭＲは超伝導ＦＴＮＭＲ  ＥＸ−２７０（日本電子（株）製）を用い、重クロロホルム溶液にて測定を行った。
【００９０】
吸収スペクトルはＵ−３２００形分光光度計（日立製作所（株）製）を用い、石英基板上に５０ｎｍの膜厚で蒸着して測定を行った。吸収係数は Ｌａｍｂｅｒｔ−Ｂｅｅｒ  Ｌａｗにより計算した。
【００９１】
合成例１
化合物［４３］の合成方法
１−ブロモピレン（１０．０ｇ）、フェニルボロン酸（６．５ｇ）、ビス(ジベンジリデンアセトン)パラジウム（４０９ｍｇ）、トリ−ｔｅｒｔ−ブチルホスフィン テトラフルオロボラート（４１２ｍｇ）、トルエン（１８０ｍｌ）の混合溶液にリン酸カリウム２２．７ｇを加え、窒素気流下、６時間還流した。反応溶液を室温まで冷却した後、ろ過した。得られた溶液に純水を加え洗浄した後、トルエンで抽出した。得られた溶液を硫酸マグネシウムで乾燥し、ろ過後溶媒を留去した。得られた固体をシリカゲルカラムクロマトグラフィで精製し、白色粉末６．６ｇを得た。
【００９２】
次に、上記白色粉末（６．６ｇ）、Ｎ−ブロモスクシンイミド（２１．２ｇ）、ジメチルホルムアミド（１４０ｍｌ）の混合溶液を窒素気流下、９０℃で２時間攪拌した。反応溶液を室温まで冷却した後、純水５０ｍｌを加え、１時間攪拌した。この懸濁液をろ過した後、さらにメタノールで洗浄した後、ろ過した。得られた固体をトルエンで再結晶し、白色粉末７．６ｇを得た。
【００９３】
次に、上記白色粉末（７．６ｇ）、２−ベンゾフラニルボロン酸（１２．１ｇ）、 [１，１′−ビス(ジフェニルホスフィノ)フェロセン]ジクロロパラジウム(ＩＩ)（０．９８ｇ）、リン酸カリウム（３０．４ｇ）、ジメチルホルムアミド（２００ｍｌ）の混合溶液を窒素気流下、１３０℃で４時間攪拌した。反応溶液を室温まで冷却した後、ろ過した。得られた固体を純水とメタノールで洗浄した後ろ過した。得られた固体をトルエンで加熱洗浄し、黄色粉末３．９ｇを得た。
【００９４】
得られた粉末の１Ｈ−ＮＭＲ分析結果は次の通りであり、上記で得られた赤色粉末が化合物［４３］であることが確認された。
１Ｈ−ＮＭＲ（ＣＤＣl３（d=ppm））： 
７．３５−７．７１（ｍ，１８Ｈ），８．３０（ｓ，１Ｈ），８．４８（ｓ，１Ｈ），８．７６−８．９４（ｍ，６Ｈ）
また、化合物［４３］の光吸収特性は以下のようになった。
最大吸収波長：λｍａｘ４５３ｎｍ（薄膜：５０ｎｍ）
最大吸収波長における半値幅：９９ｎｍ
最大吸収波長における吸収係数：７．２７×１０４／ｃｍ。
【００９５】
合成例２
化合物［９］の合成方法
１、６―ジブロモピレン（１０．０ｇ）、ｐ−トリルボロン酸（６．８ｇ）、ビス(トリフェニルホスフィン)パラジウム(ＩＩ)二塩化物（１９５ｍｇ）、ジメトキシエタン（１４０ｍｌ）の混合溶液に炭酸ナトリウム水溶液（２Ｍ）６２ｍｌを加え、窒素気流下で４時間還流した。反応溶液を室温に戻した後、トルエンで抽出して、硫酸マグネシウムで乾燥した。得られた固体をシリカゲルカラムクロマトグラフィで精製し、白色粉末７．９ｇを得た。
【００９６】
次に、上記白色粉末（７．９ｇ）、Ｎ−ブロモスクシンイミド（３．７ｇ）、ジメチルホルムアミド（１００ｍｌ）の混合溶液を窒素気流下５０℃で３時間攪拌した。反応溶液を室温まで冷却した後、純水５０ｍｌを加え、１時間攪拌した。この混合液から有機層をトルエンで抽出して、硫酸マグネシウムで乾燥した後、溶媒を除去した。得られた固体をシリカゲルカラムクロマトグラフィで精製し、白色粉末６．７ｇを得た。
【００９７】
次に、上記白色粉末（６．７ｇ）、２−ベンゾフラニルボロン酸（３．８ｇ）、 [１，１′−ビス(ジフェニルホスフィノ)フェロセン]ジクロロパラジウム(II)（３１９ｍｇ）、リン酸カリウム（９．９ｇ）、ジメチルホルムアミド（１５０ｍｌ）の混合溶液を窒素気流下、１３０℃で４時間攪拌した。反応溶液を室温まで冷却した後、ろ過した。得られた固体を純水とメタノールで洗浄した後ろ過した。得られた固体を１，３−ジメチル−２−イミダゾリジノンで再結晶した後、シリカゲルカラムクロマトグラフィで精製し、黄色粉末５．４ｇを得た。
【００９８】
得られた粉末の１Ｈ−ＮＭＲ分析結果は次の通りであり、上記で得られた赤色粉末が化合物［９］であることが確認された。
１Ｈ−ＮＭＲ（ＣＤＣl３（d=ppm））： 
２．５２（ｓ，６Ｈ），７．２６−７．６８（ｍ，１３Ｈ），８．００−８．０８
（ｍ，２Ｈ），８．２１−８．４０（ｍ，４Ｈ），８．７３−８．７６（ｄ，１
Ｈ，Ｊ＝９．７２Ｈｚ）
また、化合物［９］の光吸収特性は以下のようになった。
最大吸収波長：λｍａｘ４００ｎｍ（薄膜：５０ｎｍ）
最大吸収波長における半値幅：７３ｎｍ
最大吸収波長における吸収係数：７．６０×１０４／ｃｍ。
【００９９】
合成例３
化合物［３２］の合成方法
１−ブロモピレン（１０．０ｇ）、フェニルボロン酸（６．５ｇ）、ビス(ジベンジリデンアセトン)パラジウム（４０９ｍｇ）、トリ-tert-ブチルホスフィン テトラフルオロボラート（４１２ｍｇ）、トルエン（１８０ｍｌ）の混合溶液にリン酸カリウム２２．７ｇを加え、窒素気流下、１２時間還流した。反応溶液を室温まで冷却した後、ろ過した。得られた溶液を濃縮乾燥した後、シリカゲルカラムクロマトグラフィで精製し、白色粉末７．３ｇを得た。
【０１００】
次に、上記白色粉末（７．３ｇ）、Ｎ−ブロモスクシンイミド（４．７ｇ）、ジメチルホルムアミド（１３０ｍｌ）の混合溶液を窒素気流下５０℃で３時間攪拌した。反応溶液を室温まで冷却した後、純水５０ｍｌを加え、１時間攪拌した。この混合液から有機層をトルエンで抽出して、硫酸マグネシウムで乾燥した後、溶媒を除去した。得られた固体をシリカゲルカラムクロマトグラフィで精製し、白色粉末８．９ｇを得た。
【０１０１】
次に、上記白色粉末（８．９ｇ）、２−ビフェニルボロン酸（５．５ｇ）、ビス(トリフェニルホスフィン)パラジウム(ＩＩ)二塩化物（８８ｍｇ）、ジメトキシエタン（１２５ｍｌ）の混合溶液に炭酸ナトリウム水溶液（２Ｍ）２７５ｍｌを加え、窒素気流下3時間還流した。反応溶液を室温に戻した後、トルエンで抽出した。得られた溶液を硫酸マグネシウムで乾燥した後、溶媒を除去した。得られた固体をシリカゲルカラムクロマトグラフィで精製し、白色固体８．８ｇを得た。
【０１０２】
次に、上記白色固体（８．８ｇ）Ｎ−ブロモスクシンイミド（１４．６ｇ）、ジメチルホルムアミド（２００ｍｌ）の混合溶液を窒素気流下９０℃で４時間攪拌した。反応溶液を室温に戻した後、純水３００ｍｌを加え、２時間攪拌してろ過した。得られた固体をメタノールで洗浄した後、真空乾燥した。得られた固体をトルエンで再結晶し、白色粉末３．３ｇを得た。
【０１０３】
次に、上記白色粉末（３．３ｇ）、２−ベンゾフラニルボロン酸（２．９ｇ）、 [１，１′−ビス(ジフェニルホスフィノ)フェロセン]ジクロロパラジウム(II)（２４８ｍｇ）、リン酸カリウム（７．７ｇ）、ジメチルホルムアミド（６０ｍｌ）の混合溶液を窒素気流下、１３０℃で５時間攪拌した。反応溶液を室温まで冷却した後、ろ過した。得られた固体を純水とメタノールで洗浄した後ろ過した。得られた固体を１，３−ジメチル−２−イミダゾリジノンで再結晶した後、シリカゲルカラムクロマトグラフィで精製し、黄色粉末２．６ｇを得た。
【０１０４】
得られた粉末の１Ｈ−ＮＭＲ分析結果は次の通りであり、上記で得られた赤色粉末が化合物［３２］であることが確認された。
１Ｈ−ＮＭＲ（ＣＤＣｌ３（d=ppm））： 
６．９８−７．６６（ｍ，２４Ｈ），８．０６−８．０９（ｄ，１Ｈ，Ｊ＝９．１８Ｈｚ），８．２０−８．２６（ｍ，２Ｈ），８．４１（ｓ，１Ｈ），８．６９−８．７８（ｔ，２Ｈ，Ｊ＝８．７４Ｈｚ）
また、化合物［３２］の光吸収特性は以下のようになった。
最大吸収波長：λｍａｘ４３３ｎｍ（薄膜：５０ｎｍ）
最大吸収波長における半値幅：８８ｎｍ
最大吸収波長における吸収係数：９．０８×１０４／ｃｍ。
【０１０５】
実施例１
化合物［４３］を用いた光電変換素子を次のように作製した。ＩＴＯ透明導電膜を１５０ｎｍ堆積させたガラス基板（旭硝子（株）製、１５Ω／□、電子ビーム蒸着品）を３０×４０ｍｍに切断、エッチングを行った。得られた基板をアセトン、”セミコクリーン（登録商標）５６”（フルウチ化学（株）製）で各々１５分間超音波洗浄してから、超純水で洗浄した。続いて、イソプロピルアルコールで１５分間超音波洗浄してから熱メタノールに１５分間浸漬させて乾燥させた。この基板を、素子を作製する直前に１時間ＵＶ−オゾン処理し、真空蒸着装置内に設置して、装置内の真空度が５×１０−５Ｐａ以下になるまで排気した。抵抗加熱法によって、電子阻止層として酸化モリブデンを３０ｎｍ蒸着した。次に、光電変換層としてｐ型半導体材料である化合物［４３］とｎ型半導体材料である化合物Ａ−１（構造は「発明を実施するための形態」に記載）を蒸着速度比１：１で７０ｎｍ共蒸着した。次に、アルミニウムを６０ｎｍ蒸着して陰極とし、２×２ｍｍ角の光電変換素子を作製した。ここで言う膜厚は、水晶発振式膜厚モニター表示値である。
【０１０６】
また、吸収スペクトル測定用の基板作製のために、光電変換層の蒸着と同時に同一チャンバー内に石英基板を置き、７０ｎｍの薄膜を作製した。
【０１０７】
紫外・可視分光光度計にて、石英基板上の蒸着膜の４００ｎｍ〜７００ｎｍの吸収スペクトルを測定したところ、光吸収特性は以下のようになった。
最大吸収波長：５３２ｎｍ
最大吸収波長における半値幅：１９３ｎｍ
最大吸収波長における吸収係数：７．２８×１０４／ｃｍ。
【０１０８】
光電変換素子にバイアス電圧（−３Ｖ）を印加したときの分光感度特性は以下の通りとなった。
最大感度波長：５４０ｎｍ
最大感度波長における外部量子効率：５２％。
【０１０９】
実施例２〜５
ｐ型半導体材料の種類、および蒸着速度比を表１に示すとおりにした以外は、実施例１と同様にして光電変換素子を作製した。光吸収特性および分光感度特性を表１に示す。
【０１１０】
比較例１
光電変換層を蒸着する時、化合物［４３］の代わりに下記に示すＤ−１を蒸着したこと以外は実施例１と同様にして光電変換素子を作製した。
【０１１１】
【化１０】
2016100551.tif 000011
【０１１２】
実施例１と同様に４００ｎｍ〜７００ｎｍの吸収スペクトルを測定したところ、光吸収特性は以下のようになった。
最大吸収波長：５２９ｎｍ
最大吸収波長における半値幅：１５１ｎｍ
最大吸収波長における吸収係数：１．０２×１０５／ｃｍ。
【０１１３】
光電変換素子にバイアス電圧（−３Ｖ）を印加したときの分光感度特性は以下の通りとなった。
最大感度波長：５５０ｎｍ
最大感度波長における外部量子効率：１７％。
【０１１４】
【表１】
2016100551.tif 000012
【産業上の利用可能性】
【０１１５】
本発明の光電変換素子はイメージセンサや太陽電池などの分野に応用可能であり、具体的には、携帯電話、スマートフォン、タブレット型パソコン、デジタルスチルカメラなどに搭載された撮像素子や、光起電力発生器、可視光センサなどのセンシングデバイスなどの分野に利用可能である
【符号の説明】
【０１１６】
１０  第一電極
１３  電子阻止層
１５  有機層
１７  正孔阻止層
２０  第二電極
３１  赤色光を検出する光電変換素子
３２  緑色光を検出する光電変換素子
３３  青色光を検出する光電変換素子
【図１】
2016100551.tif 000016
【図２】
2016100551.tif 000017
【図３】
2016100551.tif 000018
【図４】
2016100551.tif 000019
【図５】
2016100551.tif 000020
【図６】
2016100551.tif 000021